КАТАЛИЗАТОР КАРБОНИЛИРОВАНИЯ И СПОСОБ

1. Катализатор, предназначенный для карбонилирования диметилового эфира монооксидом углерода с получением метилацетата, где катализатор содержит цеолит, обладающий объемом микропор, равным 0,01 мл/г или менее, и этот цеолит содержит по меньшей мере один канал, который образован 8-членным кольцом.
2. Катализатор по п. 1, в котором образованный 8-членным кольцом канал соединен по меньшей мере с одним каналом, образованным кольцом, содержащим 10 или 12 элементов.
3. Катализатор по п. 1, в котором цеолит выбран из числа цеолитов, обладающих типом каркасной структуры MOR, FER, СНА, OFF, MFS и GME.
4. Катализатор по п. 1, в котором цеолит находится в форме, в которой произошел ионный обмен.
5. Катализатор по п. 4, в котором формой, в которой произошел ионный обмен, является аммониевая или водородная форма.
6. Катализатор по п. 3, в котором цеолит обладает каркасной структурой типа MOR и является морденитом.
7. Катализатор по п. 6, в котором морденит находится в аммониевой форме.
8. Катализатор по п. 6 или 7, в котором морденит в качестве элементов каркасной структуры содержит кремний, алюминий и по меньшей мере один из следующих: галлий, бор и железо.
9. Катализатор по п. 8, в котором элементами каркасной структуры являются кремний, алюминий и галлий.
10. Катализатор по п. 1, в котором объем микропор цеолита равен от 0,00 до 0,01 мл/г.
11. Катализатор по п. 1, в котором цеолит содержит 4 мас. % или большее количество углерода.
12. Катализатор по п. 11, в котором цеолит содержит от 4 до 5 мас. % углерода.
13. Катализатор по п. 1, в котором цеолитом является непрокаленный цеолит.
14. Катализатор по п. 1, в котором цеолит включен в композит со связующим веществом.
15. Катализатор по п. 1, где цеолит получают из смеси для синтеза, содержащей источник диоксида кремния, источник оксида алюминия, источник щелочного или щелочноземельного металла, воду и по меньшей мере один органический направляющий реагент для формирования структуры.
16. Катализатор по п. 1, где цеолит получают способом, включающем стадии:
(i) получения цеолита из смеси для синтеза, которая содержит органический направляющий реагент для формирования структуры;
(ii) обработки свежесинтезированного цеолита водным раствором, содержащим аммониевые ионы;
(iii) сушки обработанного аммонием цеолита; и
где органический направляющий реагент для формирования структуры не удаляют или в основном не удаляют из цеолита.
17. Катализатор по п. 16, где органический направляющий реагент для формирования структуры не удаляют или в основном не удаляют из свежесинтезированного цеолита путем термической обработки.
18. Катализатор по п. 15 или 16, где органическим направляющим реагентом для формирования структуры является основное азотсодержащее соединение.
19. Катализатор по п. 18, где основное азотсодержащее соединение выбрано из числа четвертичных аммониевых солей и оснований.
20. Катализатор по п. 19, где четвертичным аммониевым соединением является тетраалкиламмониевое соединение.
21. Катализатор по п. 20, где тетраалкиламмониевым соединением является соль тетраалкиламмония.
22. Катализатор по п. 21, где солью тетраалкиламмония является тетраалкиламмонийбромид.
23. Катализатор по п. 15 или 16, где смесь для синтеза дополнительно содержит источник оксида галлия.
24. Способ карбонилирования, предназначенный для получения метилацетата, включающий введение во взаимодействие диметилового эфира с монооксидом углерода при условиях проведения реакции карбонилирования в присутствии катализатора по любому из предыдущих пунктов.
25. Способ по п. 24, где способ карбонилирования проводят в присутствии водорода.
26. Способ по п. 25, в котором молярное отношение количества монооксида углерода к количеству водорода находится в диапазоне от 1:3 до 15:1.
27. Способ по п. 25 или 26, в котором источником монооксида углерода является синтез-газ.
28. Способ по п. 24, в котором вода содержится в концентрации, составляющей менее 1 мол. % пересчете на полное количество газов, загружаемых для проведения способа карбонилирования.
29. Способ по п. 24, где способ проводят при температуре, равной от 240 до 320°С, и при полном давлении равном от 20 до 80 бар избыточного давления.
30. Способ по п. 24, где способ проводят в виде парофазного способа.
31. Способ по п. 24, в котором метилацетат извлекают из продукта реакции карбонилирования и по меньшей мере некоторое количество извлеченного метилацетата превращают в уксусную кислоту.